(57)【要約】    【課題】  シートに複数のプリズムが固定されているプリズムシートのレンズ部の外表面を保護でき、経時による接着力の上昇を招くことなく、良好な接着性を維持し、耐候性に優れ、剥離力が小さい保護フィルムを得る。    【解決手段】  プリズムシートのレンズ部の外表面に貼付される表面保護フィルムであって、ポリオレフィン基材にゴム系樹脂成分を主体とする粘着層が積層されており、ゴム系樹脂成分（１）がスチレン系重合体ブロック（Ａ）と共役ジエン系重合体ブロック（Ｂ）とのブロック共重合体、（２）スチレン系重合体ブロック（Ａ）とスチレン系モノマーと共役ジエン系モノマーとのランダム共重合体ブロック（Ｂ’）とのブロック共重合体または（３）これらの水添物を主骨格とするスチレン系エラストマーであり、粘着層の周波数１０Ｈｚにおける剪断貯蔵弾性率が２３℃で１×１０6Ｐａ以下であり、かつ−２０℃で５×１０6Ｐａ以下である。【選択図】        なし【特許請求の範囲】
【請求項１】
シートと、実質的に３角柱からなるプリズム形状の複数のレンズ部とを有し、該複数のレンズ部が、前記３角柱の長さ方向に延びる１つの稜線が互いにほぼ平行となるように該稜線と対向されている側面において前記シートの一方面に固定されているプリズムシートの前記レンズ部の外表面に貼付される表面保護フィルムであって、
ポリオレフィン基材にゴム系樹脂成分を主体とする粘着層が積層されており、前記ゴム系樹脂成分が（１）スチレン系重合体ブロック（Ａ）と共役ジエン系重合体ブロック（Ｂ）とのブロック共重合体、（２）スチレン系重合体ブロック（Ａ）とスチレン系モノマーと共役ジエン系モノマーとのランダム共重合体ブロック（Ｂ’）とのブロック共重合体、または（３）これらの水添物を主骨格とするスチレン系エラストマーであり、
前記粘着層の周波数１０Ｈｚにおける剪断貯蔵弾性率が２３℃において１×１０6Ｐａ以下であり、かつ−２０℃において５×１０6Ｐａ以下であることを特徴とする、表面保護フィルム。
【請求項２】
前記粘着層の周波数１０Ｈｚにおける剪断貯蔵弾性率が７０℃で５×１０5Ｐａ以上である、請求項１に記載の表面保護フィルム。
【請求項３】
前記スチレン系エラストマーにおいて、スチレン系モノマー由来成分の含有割合が５〜２０重量％の範囲である、請求項１または２に記載の表面保護フィルム。
【請求項４】
前記スチレン系エラストマーの共役ジエンユニットの水添構造が、エチレン及びブチレンであり、エチレン及びブチレンとの比が０．６〜３の範囲にある、請求項１〜３のいずれか１項に記載の表面保護フィルム。
【発明の詳細な説明】
【技術分野】
【０００１】
本発明は、光学デバイスに用いられているプリズムシートのプリズム型のレンズ部の外表面を保護するための表面保護フィルムに関し、より詳細には、基材の一方面にゴム系樹脂成分からなる粘着層が積層されており、レンズ部へのゴミの付着や傷つきを防止するための表面保護フィルムに関する。
【背景技術】
【０００２】
様々な被着体の表面を保護するために、シート状の基材の一方面に粘着層が積層されている表面保護フィルムが広く用いられている。他方、シートの一方面に実質的に３角柱状のプリズムが複数固定されたプリズムシートが様々な光学デバイスで用いられている。この種のプリズムシートにおいては、レンズの外表面を使用に先立ち保護する必要があった。従って、このような用途にも、上記表面保護フィルムが用いられていた。
【０００３】
ところで、上記プリズムシートの表面を保護するための表面保護フィルムでは、経時による接着力の上昇が大きいと、保護フィルムをプリズムシートのレンズ部表面から円滑に剥離することが困難となる。そのため、経時による接着力の上昇が大きなアクリル系粘着剤は用いられておらず、天然ゴム系粘着剤が主として用いられていた。
【０００４】
しかしながら、天然ゴム系粘着剤を用いた場合には、耐候性が十分でないという問題があった。
【０００５】
上記のように、従来の表面保護フィルムでは、プリズムシートのような突起物を有する被着体に対する保護機能及び接着性と、耐候性とを同時に満足させることはできなかった。しかも、上記プリズムシートのレンズ部は、通常、透明性に優れたアクリル樹脂やポリカーボネートなどからなるが、このような材質のプリズムシートのレンズ面に天然ゴム系粘着剤を用いた表面保護フィルムを適用した場合、多量の静電気を発生し、剥離した後にプリズム形成面に多量のほこりが付着して、適性な品質を保持できないおそれがあった。
【０００６】
下記の特許文献１では、天然ゴムに代えて、スチレン系エラストマーを主成分とする粘着層が用いられた表面保護フィルムが開示されており、それによって被着体に対する十分な保護機能及び接着特性と、耐候性とを同時に満たすことができると記載されている。しかしながら、特許文献１に記載のスチレン系エラストマーを用いた粘着層をプリズムシートの表面保護に用いたとしても、剥離力は依然として大きく、プリズムシート表面から無理なく表面保護フィルムを剥離することは困難であった。
【特許文献１】特開２００１−２３４１４９号公報
【発明の開示】
【発明が解決しようとする課題】
【０００７】
本発明の目的は、上述した従来技術の欠点を解消し、シートの一面に複数の実質的に３角柱状のプリズムが固定されているプリズムシートのレンズ部の外表面を確実に保護することができ、経時による接着力の上昇をさほどまねくことなく、良好な接着性を維持し、さらに耐候性に優れ、しかも剥離力が小さい保護フィルムを提供することにある。
【課題を解決するための手段】
【０００８】
本発明によれば、シートと、実質的に３角柱からなるプリズム形状の複数のレンズ部とを有し、該複数のレンズ部が、前記３角柱の長さ方向に延びる１つの稜線が互いにほぼ平行となるように該稜線と対向されている側面において前記シートの一方面に固定されているプリズムシートの前記レンズ部の外表面に貼付される表面保護フィルムであって、ポリオレフィン基材にゴム系樹脂成分を主体とする粘着層が積層されており、前記ゴム系樹脂成分（１）がスチレン系重合体ブロック（Ａ）と共役ジエン系重合体ブロック（Ｂ）とのブロック共重合体、（２）スチレン系重合体ブロック（Ａ）とスチレン系モノマーと共役ジエン系モノマーとのランダム共重合体ブロック（Ｂ’）とのブロック共重合体、または（３）これらの水添物を主骨格とするスチレン系エラストマーであり、前記粘着層の周波数１０Ｈｚにおける剪断貯蔵弾性率が２３℃において１×１０6Ｐａ以下であり、かつ−２０℃において５×１０6Ｐａ以下であることを特徴とする、表面保護フィルムが提供される。
【０００９】
本発明に係る表面保護フィルムでは、好ましくは、前記粘着層の周波数１０Ｈｚにおける剪断貯蔵弾性率が７０℃で５×１０5Ｐａ以上とされる。
【００１０】
本発明に係る表面保護フィルムの他の特定の局面では、前記スチレン系エラストマーにおいて、スチレン系モノマー由来成分の含有割合が５〜２０重量％の範囲である。
【００１１】
本発明に係る表面保護フィルムのさらに別の特定の局面では、前記スチレン系エラストマーの共役ジエンユニットの水添構造が、エチレン及びブチレンであり、エチレン及びブチレンとの比が０．６〜３の範囲である。
【００１２】
以下、本発明の詳細を説明する。
【００１３】
（プリズムシート）
本発明の表面保護フィルムが適用される被着体はプリズムシートである。プリズムシートとは、シートの一方面に複数の実質的に３角柱からなるプリズム形状のレンズが３角柱の長さ方向に延びる１つの稜線が外向きとなり、かつ互いに平行となるように１つの側面において固定されている構造を有する。このようなプリズムシートは、例えば液晶ディスプレーなどの光学装置に広く用いられている。
【００１４】
本発明が適用されるプリズムシートにおける上記シートを構成する材料は特に制限され  ず、ポリエチレン、ポリプロピレン、ポリ−１−ブテン、ポリ−４−メチル−１−ペンテン、エチレン・プロピレン共重合体、エチレン・１−ブテン共重合体などのポリオレフィン、エチレン・酢酸ビニル共重合体、エチレン・アクリル酸エチル共重合体、エチレン・ビニルアルコール共重合体のようなオレフィン極性モノマー共重合体、ポリエチレンテレフタレート、ポリブチレンテレフタレート、ポリアクリレートなどのポリエステル、ナイロン６、ナイロン６，６、部分芳香族ポリアミドなどのポリアミド、ポリ塩化ビニル、ポリ塩化ビニリデンなどの合成樹脂あるいは紙や綿などの天然物から作製される。これらの合成樹脂や天然物から作製される支持体は、単層状、積層状のいずれでも差し支えなく、これらの合成樹脂のブレンド物であっても差し支えない。
【００１５】
プリズムシートの製造方法としては、例えば、シート上に電磁線硬化型樹脂からなるレンズ部を形成する方法や、シートとレンズ部形成用熱可塑性樹脂をシート状に溶融押出した後、レンズ形状をエンボス賦型する方法が挙げられる。なお、後者の方法において、シートとレンズ部形成用樹脂の異同は問わない。
【００１６】
また、上記プリズム形状のレンズ部を構成する材料としては、透光性を有する樹脂、例えばアクリル系樹脂あるいはポリカーボネートなどからなるものを例示することができる。
【００１７】
プリズムシートのレンズ部は、実質的に３角柱からなるプリズム形状を有する。このプリズム形状のレンズ部の外表面が本発明の表面保護フィルムにより保護される。従って、本発明の表面保護フィルムは、シートに上記プリズム形成のレンズ部のシートに固定されている側面を隔てて、少なくとも残りの２つの側面に稜線を跨いで貼付される。
【００１８】
なお、３角柱のプリズム形状における側面とは、３角柱の長さ方向に延びる３つの側面をいうものとする。
【００１９】
本発明に係る表面保護フィルムが適用されるプリズムシートの実質的に３角柱の複数のプリズムにおいて隣り合うプリズムの中心距離は１０〜１０００μｍ程度であることが好ましく、より好ましくは１０〜５００μｍである。また、３角柱の高さは各３角柱上のプリズム間のピッチ及び頂角で決定されることになる。
【００２０】
また、プリズムシートにおけるシートの厚みは、特に限定されないが、５０〜１０００μｍの範囲が好ましい。５０μｍ未満では、機械的強度が不足し、１０００μｍを超えると、光の透過性や軽量化及び薄型化に不利となるおそれがある。
【００２１】
（表面保護フィルムの構成）
本発明の表面保護フィルムでは、ポリオレフィン基材の一方面に、ゴム系樹脂成分からなる粘着層が積層されている。すなわち、本発明に係る表面保護フィルムは、片面に粘着層を有する粘着フィルムである。
【００２２】
一般に、平坦な面に粘着テープを貼付した場合の剥離力は−２０℃付近の低温領域の弾性率を高めることにより低くなる。しかしながら、プリズムシートでは、複数のレンズ部が突起としてシートの片面に固定されている。このような被着体では、上述した一般的な場合とは異なり、意外にも粘着層が柔らかい場合に、剥離力が低くなることが本願発明者により見出された。すなわち、本発明は、このような新たな知見に基づくものである。
【００２３】
すなわち、−２０℃における上記剪断貯蔵弾性率が５×１０6Ｐａを超えると、剥離力が低くなる。
【００２４】
そこで、本発明では、周波数１０Ｈｚにおける剪断貯蔵弾性率が２３℃で１×１０6Ｐａ以下、かつ−２０℃で５×１０6Ｐａ以下、７０℃で４×１０5Ｐａ以上とされている。上記周波数１０Ｈｚにおける剪断貯蔵弾性率がこの範囲を逸脱すると、プリズムシートのレンズ面を保護するのに用いた場合、経時により浮きが生じたり、プリズムシートのレンズ面からの表面保護フィルムの剥離力が大きくなり過ぎたりする。また、７０℃における剪断貯蔵弾性率が４×１０5Ｐａ未満の場合には、経時による接着力の上昇が顕著に現れることとなる。
【００２５】
他方、２３℃における上記剪断貯蔵弾性率が１×１０6Ｐａを超えると、常温付近において硬くなり、粘着力が低下する結果、プリズム面との密着性が低下する。
【００２６】
本発明では、粘着層はゴム系樹脂成分からなり、該ゴム系樹脂成分は、スチレン系重合体ブロック（Ａ）と共役ジエン系重合体ブロック（Ｂ）とのブロック共重合体、スチレン系重合体ブロック（Ａ）とスチレン系モノマーと共役ジエン系モノマーとのランダム共重合体ブロック（Ｂ’）とのブロック共重合体、あるいはこれらの水添物を主骨格とするスチレン系エラストマーを用いて構成されている。
【００２７】
より具体的には、上記スチレン系エラストマーは下記の（１）〜（３）のスチレン系エラストマーである。
【００２８】
（１）スチレン系重合体ブロック（Ａ）と、共役ジエン系共重合体ブロック（Ｂ）とのブロック共重合体を主骨格とするスチレン系エラストマー。例えば、Ａ−Ｂ、Ａ−Ｂ−Ａ、（Ａ−Ｂ）n、（Ａ−Ｂ）nＸ。ただし、Ｘはカップリング剤の残基を示し、ｎは整数である。
【００２９】
（２）スチレン系重合体ブロック（Ａ）と、スチレン系モノマーと共役ジエン系モノマーとのランダム共重合体ブロック（Ｂ’）とからなるブロック共重合体を主要骨格とするスチレン系エラストマー。（２−１）（Ａ）と（Ｂ’）各１ブロックが結合したもの：Ａ−Ｂ’ブロック共重合体、（２−２）スチレン系モノマーと共役ジエン系モノマーのうちスチレンが漸増するテーパーブロック（Ｃ）を含むもの：Ａ−Ｂ’−Ｃブロック共重合体、（２−３）テーパーブロック（Ｃ）に代えてスチレン系重合体ブロック（Ａ）を含むもの：Ａ−Ｂ’−Ａブロック共重合体、（２−４）これらの繰り返しやカップリングしたもの：（Ａ−Ｂ’）n、（Ａ−Ｂ’）nＸ、（Ａ−Ｂ’−Ｃ）nＸ、（Ａ−Ｂ’−Ａ）ｎＸ。
【００３０】
（３）上記（１）、（２）のスチレン系エラストマーの水添物からなるスチレン系エラストマー。
【００３１】
上記Ａ−Ｂ’を主要骨格とするブロック共重合体（水添物を含む）において、その構成成分であるスチレン系モノマーと共役ジエン系モノマーとの含有割合は、好ましくは、重量比で５：９５〜２０：８０である。スチレンの含有量が、５重量％未満では粘着剤の凝集力が低下するため再剥離時に被着体に糊残りが生じることがあり、２０重量％を超えると粘着剤の粘着力が不足して被着体への貼付が困難になることがある。
【００３２】
上記Ａ−Ｂ’−Ｃを主要骨格とするブロック共重合体（水添物を含む）では、スチレンの含有量は、全モノマー中、ブロック（Ａ）とブロック（Ｃ）とにおけるスチレンの結合含量は、３〜５０重量％が好ましく、より好ましくは５〜４０重量％、さらに好ましくは５〜２５重量％である。ブロック（Ａ）とブロック（Ｃ）におけるスチレンの結合含量が、３重量％未満では粘着剤の凝集力が低下するため再剥離時に被着体に糊残りが生じることがあり、５０重量％を超えると粘着剤の粘着力が不足して被着体への貼付が困難になることがある。
【００３３】
上記（１）、（２）の水添物において、共役ジエン系重合体ブロック（Ｂ）と、上記スチレン系モノマーと共役ジエン系モノマーとのランダム共重合体ブロック（Ｂ’）中の共役ジエン部分の二重結合の少なくとも８０％が水素添加により飽和されていることが好ましく、より好ましくは９０％以上、さらに好ましくは９５〜１００％である。水素添加の割合が８０％未満では耐熱性や耐候性が劣下するおそれがある。
【００３４】
また、上記（１）及び（２）の水添物の平均分子量は、すなわち、スチレン−共役ジエン系炭化水素共重合体の水素添加物の重量平均分子量は、ＧＰＣ法によるポリスチレン換算で５０，０００〜４００，０００が好ましく、より好ましくは８０，０００〜２００，０００である。重量平均分子量が、５０，０００未満では粘着剤の凝集力が低下するため再剥離時に被着体に糊残りが生じることがあり、４００，０００を超えると粘着力が不足すると共に流動性が悪くなるおそれがある。
【００３５】
上記スチレン系エラストマーの共役ジエン成分はエチレン、ブチレンが好ましく、エチレンとブチレンのモル比（エチレン/ブチレン）が０．６〜３．０が好ましい。エチレンとブチレンのモル比が０．６未満では得られるエラストマーのタックが高すぎるために、製造時のハンドリングが悪くなるおそれがある。エチレンとブチレンのモル比が３．０を超えると得られるスチレン系エラストマーの弾性率が高すぎるため、粘着剤として使用出来なくなるおそれがある。
【００３６】
また、本発明においては、上記粘着層には、粘着付与剤が好ましくは添加される。粘着付与剤を添加することにより、接着力を効果的に高めることができる。もっとも、粘着付与剤の使用量が多過ぎると、剥離力が低下し、糊残りが生じるおそれがあるため、プリズムシートを構成している材料や表面性状に応じ、粘着付与剤の配合割合は、スチレン系エラストマー１００重量部に対し、４０重量部以下とすることが望ましく、より好ましくは３０重量部以下、さらに好ましくは１０重量部以下とすることが望ましい。
【００３７】
粘着付与剤としては、例えば、脂肪族系共重合体、芳香族系共重合体、脂肪族・芳香族系共重合体系や脂環式系共重合体等の石油系樹脂、クマロン−インデン系樹脂、テルぺン系樹脂、テルぺンフェノール系樹脂、重合ロジン等のロジン系樹脂、（アルキル）フェノール系樹脂、キシレン系樹脂またはこれらの水添物などの、一般的に粘着剤に使用されるものを特に制限なく使用できる。これら粘着付与剤は１種のみが用いられてもよくまたは２種以上併用されてもよい。
【００３８】
剥離性や耐候性などを高めるには、水添系の粘着付与剤が好ましい。なお、粘着付与剤としては、オレフィン樹脂とのブレンド物として市販されているものを使用することもできる。
【００３９】
本発明に係る表面保護フィルムの粘着層には、軟化剤が添加されてもよい。軟化剤を添加することにより、粘着層の接着力を高めることができる。軟化剤としては、例えば、低分子量のジエン系ポリマー、ポリイソブチレン、水添ポリイソプレン、水添ポリブタジエンやそれらの誘導体があげられる。前記誘導体としては、たとえば、片末端または両末端にＯＨ基やＣＯＯＨ基を有するものを例示でき、具体的には水添ポリブタジエンジオール、水添ポリブタジエンモノオール、水添ポリイソプレンジオール、水添ポリイソプレンモノオールなどがあげられる。特に、被着体に対する接着性の向上を抑制する目的からは、水添ポリブタジエンや水添ポリイソプレン等のジエン系ポリマーの水添物やオレフィン系軟化剤等が好ましい。具体的には株式会社クラレ製の商品名「クラプレンＬＩＲ−２００」等が入手可能である。これらの軟化剤は１種のみが用いられてもよくまたは２種以上含有されてもよい。
【００４０】
軟化剤の分子量は特に限定されない。もっとも、分子量が小さ過ぎると、粘着層から被着体側へ軟化剤が移行するおそれがあり、あるいは剥離力が大きくなるおそれがある。逆に、軟化剤の分子量が大きくなり過ぎると、接着力向上効果が低下するおそれがある。従って、軟化剤の数平均分子量は５０００〜１０万程度が好ましく、より好ましくは１万〜５万の範囲である。
【００４１】
軟化剤の添加量が多くなり過ぎると、高温下における糊残りが生じがちとなる。従って、軟化剤は、上記スチレン系エラストマー及び軟化剤の合計１００重量部に対し、４０重量部以下であることが好ましく、より好ましくは２０重量部以下、さらに好ましくは１０重量部以下である。
【００４２】
また、本発明の表面保護フィルムの粘着層には、本発明の課題達成を阻害しない範囲で、必要に応じて他の添加剤を添加してもよい。このような添加剤としては、紫外線吸収剤、酸化防止剤、接着昂進防止剤などが挙げられる。上記紫外線吸収剤としては特に限定されず、例えば、サリチル酸系、ベンゾフェノン系、ベンゾトリアゾール系、シアノアクリレート系等の通常使用されるものが挙げられる。上記酸化防止剤としては特に限定されず、例えば、フェノール系（モノフェノール系、ビスフェノール系、高分子型フェノール系）、硫黄系、リン系等の通常使用されるものが挙げられる。上記接着昂進防止剤としては、脂肪酸アミド、ポリエチレンイミンの長鎖アルキルグラフト物、大豆油変性アルキド樹脂（例えば、荒川化学社製、商品名「アラキード２５１」等）、トール油変性アルキド樹脂（例えば、荒川化学社製、商品名「アラキード６３００」等）などが挙げられる。
【００４３】
本発明に係る表面保護フィルムでは、ポリオレフィン基材に上記粘着剤組成物からなるゴム系粘着層を積層することにより得られる。
【００４４】
上記ポリオレフィン基材の材料としてのポリオレフィンは、特に限定されず、例えば、低密度ポリエチレン、中密度ポリエチレン、高密度ポリエチレン、直鎖状低密度ポリエチレン、エチレン−α−オレフィン共重合体、プロピレン−α−オレフィン共重合体、エチレン−エチルアクリレート共重合体、エチレン−酢酸ビニル共重合体、エチレン−メチルメタクリレート共重合体、エチレン−ｎ−ブチルアクリレート共重合体、ポリプロピレンのホモポリマー、ランダム共重合体、ブロック共重合体等のオレフィン系樹脂などが挙げられる。これらは単独で用いられてもよいし、２種以上が併用されてもよい。
【００４５】
上記ポリオレフィン基材の厚みは、プリズムシートのレンズ部を保護するのに十分な柔軟性を有するように構成されればよく、プリズムレンズの寸法及び表面性状によっても異なるが、２０〜１００μｍの範囲が好ましく、他方、粘着層の厚みは３〜５０μｍ程度とすることが望ましい。
【００４６】
本発明の表面保護フィルムの製造方法は特に限定されない。例えば、上記ポリオレフィン基材及び粘着層に用いられる材料を共押出することにより積層一体化する方法、予め成膜されたポリオレフィン基材の片面に粘着層をラミネートし、積層一体化する方法などが挙げられる。
【００４７】
ポリオレフィン基材と、粘着剤層とを共押出によって積層一体化する方法としては、インフレーション法、Ｔダイ法等の公知の方法が用いられ、粘着剤層を基材層上にラミネートする方法としては、粘着剤溶液を塗工する溶液塗工法、ドライラミネーション法、Ｔダイを用いた押出コーティング法等が用いられ得る。これらの中でも、Ｔダイ法による共押出が品質上、経済上から好ましい。なお、溶液塗工法の場合は、基材層と粘着剤層との間の接合強度を高めるために、基材に予めプライマー塗布等の表面処理をしておくことが好ましい。
【発明の効果】
【００４８】
本発明に係る表面保護フィルムは、上記プリズムシートのレンズ部の外表面に貼付される表面保護フィルムである。前述したように、プリズムシートのレンズ部に貼付される表面保護フィルムでは、一般の平坦な被着体に適用される粘着テープの場合とは異なり、−２０℃付近の低温領域における弾性率を低めた場合に剥離力が低下する。すなわち、−２０℃における剪断貯蔵弾性率が５×１０6Ｐａ以下とされているため、本発明に係る表面保護フィルムは、プリズムシートに適用された際、剥離力が十分に小さくされており、従って糊残りを生じることなく、無理なく剥離することができる。また、２３℃における剪断貯蔵弾性率が１×１０6Ｐａ以下であるため、常温付近における弾性率が低いので、プズム面との十分な粘着力を確保することができる。
【００４９】
そして、上記ゴム系粘着層が、上述した特定のスチレン系エラストマーを用いて構成されているため、プリズムシートのレンズ面に十分な接着強度で貼付され得る。よって、本発明によれば、プリズムシートのレンズ面を確実に保護するように容易に貼付でき、かつ剥離に際して、糊残りを生じることなく無理なく剥離することが可能な表面保護フィルムを提供することができる。
【００５０】
上記１０Ｈｚにおける剪断貯蔵弾性率が７０℃で５×１０5Ｐａ以上である場合には、経時による接着力の上昇をより効果的に抑制することができ、それによって、剥離をより一層生じさせることなく、無理なく表面保護フィルムをプリズムシートから剥離することができる。
【００５１】
スチレン系エラストマーにおいて、スチレン系モノマー由来成分の含有割合が５〜２０重量％の範囲とされている場合には、プリズムシートから剥離する際の糊残りを確実に防止することができ、さらに、容易にかつ確実にプリズムシートのレンズ面に貼付することができる。
【００５２】
スチレン系エラストマーの共役ジエン成分が、エチレン及びブチレンであり、エチレンとブチレンとのモル比が０．６〜３の範囲とされている場合には、スチレン系エラストマーのタックが適度な値となり、製造時のハンドリングが容易となり、かつ該エラストマーの弾性率が適度な大きさとされ得るため、上記プリズムシートの表面保護に用いられる粘着層をより好適なものにすることができる。
【発明を実施するための最良の形態】
【００５３】
以下、本発明の具体的な実施例及び比較例を挙げることにより本発明を明らかにする。なお、本発明は以下の実施例に限定されるものではない。
【００５４】
（実施例１）
下記の表１に示すように、スチレン−ブタジエン系共重合体の水素添加からなるスチレン系エラストマー（クレイトンポリマー社製、品番：Ｇ１６５７、エチレン−ブチレン比＝２．６）１００重量部に、粘着付与剤として荒川化学工業社製アルコンＰ−１２５を５重量部配合し、混練することにより粘着剤組成物を得た。得られた粘着剤組成物の剪断貯蔵弾性率を動的粘弾性スペクトル測定器（ＩＴ計測制御社製、品番：ＤＶＡ２００）により、周波数１０Ｈｚ、昇温速度＝６℃／分で−５０℃〜＋１５０℃の範囲で測定した。結果を下記の表１に示す。
【００５５】
他方、上記粘着剤組成物からなる粘着層と、ポリプロピレンからなる基材とを、Ｔダイ法により共押出し、４０μｍの厚みのポリプロピレン基材と、５μｍの厚みの粘着層とが積層一体化された表面保護フィルムを作製した。この表面保護フィルムについて、下記の性能評価を行った。結果を下記の表１に示す。
【００５６】
１）初期粘着力（対プリズム面）
得られた表面保護フィルムを、プリズムシートのレンズ面を覆うように貼り付けた。プリズムシートとしては、レンズ部がアクリル樹脂からなり、シートが厚み１５０μｍのポリエチレンテレフタレートからなり、３角柱形状のレンズ部の寸法が高さ２３μｍ、幅５０μｍであるものを用意した。貼付に際しては５．９×１０5Ｐａの圧力を表面保護フィルムの外側から加え、２ｍ／分の速度で貼り付け、２３℃±２℃の室内に３０分間放置した。しかる後、ＪＩＳ  Ｚ０２３７に準拠し、２５ｍｍ幅及び１０ｃｍにおける１８０度剥離強度（単位はＮ）を、プリズムの尾根に平行な方向に速度３００ｍｍ／分及び３０ｍ／分でそれぞれ測定し、初期粘着力（対プリズム）とした。
【００５７】
２）初期粘着力（対フラット面）
得られた表面保護フィルムを、平坦なアクリル樹脂板に２ｋｇのゴムローラーを用いて圧力５．９×１０5Ｐａ及び速度２ｍ／分の条件で貼り付け、２３℃±２℃の室内に３０分間放置した後、ＪＩＳ  Ｚ０２３７に準拠し、２５ｍｍ幅における１８０度剥離強度（単位はＮ）を、３０ｍ／分の条件で測定し、初期粘着力（対フラット面）とした。
【００５８】
３）被着体の汚染の評価
１）の剥離強度測定に際し、剥離された後のプリズムシートのレンズ面の表面の汚染の有無を目視により観察した。
【００５９】
４）経時粘着力（対プリズム面）
得られた表面保護フィルムを、１）の初期粘着力評価に用いたプリズムシートの表面に２ｋｇのゴムローラーを用いて圧力５．９×１０5Ｐａ及び速度２ｍ／分の条件で貼り付け、６０℃±２℃の室内に１週間放置した後、ＪＩＳ  Ｚ０２３７に準拠し、２５ｍｍ幅における１８０度剥離強度を、３０ｍ／分で測定した。得られた１８０度剥離強度すなわち経時粘着力が、１）で測定された初期粘着力の２倍以下である場合に〇印を付し、２倍を超える場合×印を付した。
【００６０】
５）エチレン／ブタジエン比（Ｅ／Ｂ比）
スチレン−ブタジエン系共重合体の水素添加物１０ｍｇをクロロフォルムに溶解し、Ｈ−ＮＭＲを測定した。以下の式により、Ｅ／Ｂ比（モル比）を算出した。なお、Ｓ1.24とは、ケミカルシフト１．２４ｐｐｍのピーク面積の積分値を示す。
【００６１】
Ｓ1.4＝Ｓ1.85＋Ｓ1.42―Ｓ1.24×５／３―（Ｓ7.08＋Ｓ6.54）×３／５
Ｓ1.2＝Ｓ0.82×８／３
Ｅ／Ｂ比＝２×Ｓ1.4／Ｓ1.2
【００６２】
（実施例２，３及び比較例１，２）
使用した粘着剤及び粘着付与剤の配合割合を下記の表１に示すように変更したことを除いては、実施例１と同様にして粘着剤組成物を調製し、かつ表面保護フィルムを得、同様にして評価した。結果を下記の表１に示す。
【００６３】
【表１】
2006335000.tif 000002
【００６４】
表１から明らかなように、周波数１０Ｈｚにおける剪断貯蔵弾性率が−２０℃において５×１０6Ｐａを超える比較例１，２では、プリズム面に対する接着力が高くなり過ぎ、剥離力が大きいことがわかる。特に、比較例１，２では、フラット面に対する接着力は、実施例２とほぼ同等であるにもかかわらず、プリズム面に対する接着力が非常に高くなり、しかも剥離力が経時により非常に大きくなることがわかる。
【００６５】
これに対して、実施例１〜３では、プリズム面に対する接着力が経時により高まらず、従って、プリズムシートから無理なく剥離し得ることがわかる。しかも、接着力自体も十分な大きさとされている。
【００６６】
よって、本発明によれば、プリズムシートのレンズを確実に保護し、良好な接着性を得るだけでなく、経時による所望でない接着力の昂進がされ難く、かつ剥離力が比較的低く、レンズ部から円滑にかつ糊残りを起こすことなく剥離し得る表面保護フィルムを提供し得ることがわかる。